(57)【要約】【課題】強度、剛性、及び耐衝撃性に優れた樹脂組成物を提供すること。【解決手段】カルボキシル基含有熱可塑性樹脂と、分子中に１つ以上のカルボジイミド基を含有するカップリング剤を含む表面処理剤によって表面処理された無機化合物フィラーと、を含む樹脂組成物。【選択図】なし【特許請求の範囲】
【請求項１】
カルボキシル基含有熱可塑性樹脂と、分子中に１つ以上のカルボジイミド基を含有するカップリング剤を含む表面処理剤によって表面処理された無機化合物フィラーと、を含む樹脂組成物。
【請求項２】
前記カルボキシル基含有熱可塑性樹脂が、ポリアミドである、請求項１に記載の樹脂組成物。
【請求項３】
前記カルボジイミド基が、ヘキサメチレンカルボジイミド基、ジフェニルメタンカルボジイミド基、ジシクロへキシルメタンカルボジイミド基、及びテトラメチルキシリレンカルボジイミド基からなる群から選ばれる少なくとも１つである、請求項１又は２に記載の樹脂組成物。
【請求項４】
前記無機化合物フィラーが、ガラス繊維である、請求項１〜３のいずれか１項に記載の樹脂組成物。
【請求項５】
前記表面処理剤が、ポリウレタン樹脂を、さらに含む、請求項１〜４のいずれか１項に記載の樹脂組成物。
【請求項６】
前記表面処理剤が、カルボン酸無水物含有不飽和ビニル単量体と不飽和ビニル単量体の共重合体を、さらに含む、請求項１〜５のいずれか１項に記載の樹脂組成物。
【発明の詳細な説明】
【技術分野】
【０００１】
本発明は、樹脂組成物に関する。
【背景技術】
【０００２】
ポリアミド樹脂やポリエステル樹脂はその優れた機械的特性を活かして様々な産業分野で利用されている。
特にポリアミド樹脂については、その強度、剛性、及び耐衝撃性を高める目的で、ガラス繊維、ガラスフレーク、アルミナ繊維、及び層状無機化合物などの無機化合物フィラーにより複合化した樹脂組成物として用いられることが多い。
ガラス繊維によりポリアミド樹脂を複合化する場合には、ポリアミド樹脂と複合化した際の界面状態を改質するために、シランカップリング剤やフィルム形成剤などで表面処理されたガラス繊維が一般に用いられている。
【０００３】
例えば、特許文献１には、無水マレイン酸と不飽和単量体との共重合体及びシラン系カップリング剤とを主たる構成成分とする集束剤で表面処理したガラス繊維とポリアミド樹脂からなるガラス繊維強化黒色ポリアミド樹脂により、耐不凍液性を向上させる技術が開示されている。
また、特許文献２には、アミノシランカップリング剤の末端にアリル基を導入した化合物を使用することにより、溶融樹脂中におけるガラス繊維の流動性を高める技術が開示されている。
さらに、特許文献３には、ポリカルボジイミド樹脂、ポリウレタン樹脂、シランカップリング剤によってガラス繊維表面とポリアミド樹脂の耐水性を高める技術が開示されている。
【先行技術文献】
【特許文献】
【０００４】
【特許文献１】特許第３２８３５９０号公報
【特許文献２】特許第３４９１２２５号公報
【特許文献３】特許第３７９９６４８号公報
【発明の概要】
【発明が解決しようとする課題】
【０００５】
しかしながら、特許文献１に開示された技術においては、ポリアミド樹脂の末端に含まれるアミノ基と無水マレイン酸が反応することによりガラスとポリアミドの界面に共有結合が形成されるが、ポリアミド末端に含まれるアミノ基の量が少ない場合は、十分な界面結合が形成されない場合がある。
また、特許文献２に開示された技術においては、ポリアミド樹脂との相互作用が分子間力のみに依存するため、耐水性、耐溶剤性に劣るおそれがある。
さらに、特許文献３に開示された技術においては、シランカップリング剤のアミノ基とポリカルボジイミド樹脂の反応性が乏しいため、ポリアミド樹脂とガラスの界面における共有結合が不十分となる。
【０００６】
したがって、従来技術の複合化された樹脂組成物においては、依然として、強度、剛性、及び耐衝撃性が十分なものではなく、また、耐水性や耐溶剤性に劣るおそれがあり、さらなる改良が求められている。
本発明が解決しようとする課題は、強度、剛性、及び耐衝撃性に優れた樹脂組成物を提供することにある。
【課題を解決するための手段】
【０００７】
本発明者らは上記課題を解決するため鋭意検討した結果、表面処理剤として、分子内に１つ以上のカルボジイミド基を含有するカップリング剤を用いることによって、上記課題を解決できることを見出し、本発明を完成した。
【０００８】
すなわち、本発明は下記の通りである。
［１］
カルボキシル基含有熱可塑性樹脂と、分子中に１つ以上のカルボジイミド基を含有するカップリング剤を含む表面処理剤によって表面処理された無機化合物フィラーと、を含む樹脂組成物。
［２］
前記カルボキシル基含有熱可塑性樹脂が、ポリアミドである、［１］に記載の樹脂組成物。
［３］
前記カルボジイミド基が、ヘキサメチレンカルボジイミド基、ジフェニルメタンカルボジイミド基、ジシクロへキシルメタンカルボジイミド基、及びテトラメチルキシリレンカルボジイミド基からなる群から選ばれる少なくとも１つである、［１］又は［２］に記載の樹脂組成物。
［４］
前記無機化合物フィラーが、ガラス繊維である、［１］〜［３］のいずれかに記載の樹脂組成物。
［５］
前記表面処理剤が、ポリウレタン樹脂を、さらに含む、［１］〜［４］のいずれかに記載の樹脂組成物。
［６］
前記表面処理剤が、カルボン酸無水物含有不飽和ビニル単量体と不飽和ビニル単量体の共重合体を、さらに含む、［１］〜［５］のいずれかに記載の樹脂組成物。
【発明の効果】
【０００９】
本発明によれば、強度、剛性、及び耐衝撃性に優れた樹脂組成物を得ることができる。
【発明を実施するための形態】
【００１０】
以下、本発明を実施するための形態（以下、「本実施の形態」という。）について詳細に説明する。なお、本発明は、以下の実施の形態に限定されるものではなく、その要旨の範囲内で種々変形して実施することができる。
【００１１】
本実施の形態の樹脂組成物は、カルボキシル基含有熱可塑性樹脂と、分子中に１つ以上のカルボジイミド基を含有するカップリング剤を含む表面処理剤によって表面処理された無機化合物フィラーと、を含む。
【００１２】
（カルボキシル基含有熱可塑性樹脂）
本実施の形態において用いられるカルボキシル基含有熱可塑性樹脂としては、主鎖若しくは側鎖中に、又は分子鎖の末端に−ＣＯＯＨ（カルボキシル）基を有する熱可塑性樹脂であれば特に限定されない。
カルボキシル基含有熱可塑性樹脂としては、例えば、ポリアミド、ポリエステル、ポリエステルアミド、及びカルボン酸含有不飽和ビニル単量体と不飽和ビニル単量体の共重合体などが挙げられる。
中でも、カルボキシル基含有熱可塑性樹脂は、ポリアミド、ポリエステルであることが好ましく、ポリアミドであることがより好ましい。
カルボキシル基含有熱可塑性樹脂としては、１種で用いてもよく、２種以上の混合物として用いてもよい。
【００１３】
ポリアミドとは、主鎖に−ＣＯ−ＮＨ−（アミド）結合を有する高分子化合物であって、例えば、ラクタムの開環重合で得られるポリアミド、ω−アミノカルボン酸の自己縮合で得られるポリアミド、ジアミンとジカルボン酸を縮合することで得られるポリアミド及びこれらの共重合体などが挙げられる。
ポリアミドとしては、１種で用いてもよく、２種以上の混合物として用いてもよい。
【００１４】
ポリアミドの構成成分である単量体としてのラクタムとしては、例えば、ピロリドン、カプロラクタム、ウンデカラクタム、ドデカラクタムなどが挙げられ、ω−アミノカルボン酸としては、上記ラクタムの水による開環化合物であるω−アミノ脂肪酸などが挙げられる。
ラクタム又はω−アミノカルボン酸としては、それぞれ２種類以上の単量体を併用して縮合させてもよい。
【００１５】
ポリアミドの構成成分である単量体としてのジアミンとしては、例えば、ヘキサメチレンジアミン及びペンタメチレンジアミンなど直鎖状の脂肪族ジアミン；２−メチルペンタンジアミン及び２−エチルヘキサメチレンジアミンなど分岐型の脂肪族ジアミン；ｍ−フェニレンジアミン及びｐ−フェニレンジアミンなどの芳香族ジアミン；シクロヘキサンジアミン、シクロペンタンジアミン、及びシクロオクタンジアミンなどの脂環式ジアミン；などが挙げられる。
【００１６】
ポリアミドの構成成分である単量体としてのジカルボン酸としては、例えば、アジピン酸、ピメリン酸、及びセバシン酸などの脂肪族ジカルボン酸；フタル酸及びイソフタル酸などの芳香族ジカルボン酸；シクロヘキサンジカルボン酸などの脂環式ジカルボン酸；などが挙げられる。
【００１７】
ジアミンとジカルボン酸としては、それぞれ２種類以上の単量体を併用して縮合させてもよい。
【００１８】
ポリアミドとしては、例えば、ポリアミド４（ポリα−ピロリドン）、ポリアミド６（ポリカプロアミド）、ポリアミド１１（ポリウンデカンアミド）、ポリアミド１２（ポリドデカンアミド）、ポリアミド４６（ポリテトラメチレンアジパミド）、ポリアミド６６（ポリヘキサメチレンアジパミド）、ポリアミド６１０、ポリアミド６１２、ポリアミド６Ｔ（ポリヘキサメチレンテレフタルアミド）、ポリアミド９Ｔ（ポリノナンメチレンテレフタルアミド）、及びポリアミド６Ｉ（ポリヘキサメチレンイソフタルアミド）およびこれらの共重合体などが挙げられる。中でも、ポリアミド６、ポリアミド６６がより好ましい。
共重合体であるポリアミドとしては、例えば、ヘキサメチレンアジパミドとヘキサメチレンテレフタルアミドの共重合体、ヘキサメチレンアジパミドとヘキサメチレンイソフタルアミドの共重合体、ヘキサメチレンテレフタルアミドと２−メチルペンタンジアミンテレフタルアミドの共重合体などが挙げられる。
【００１９】
ポリアミドの分子鎖の末端のカルボキシル基又はアミノ基の量を調整して使用することができる。
分子鎖の末端のカルボキシル基又はアミノ基の量を調整する方法としては、例えば、一塩基酸、二塩基酸、モノアミン、及びジアミンなどの末端調整剤を使用することによって分子鎖の末端のカルボキシル基の量を調整する方法、縮重合するジアミンとジカルボン酸の配合量を調整する方法、分子鎖の末端のアミノ基をカルボン酸無水物と反応させて、分子鎖の両末端をカルボキシル基とする方法などが挙げられる。
【００２０】
ポリアミドの分子鎖の末端の官能基として、カルボキシル基を有していれば特に限定されないが、カルボキシル基がアミノ基よりも多いことが好ましい。
ポリアミドのカルボキシル基の総量としては、３０ｍｍｏｌ／ｋｇ以上であることが好ましく、４０ｍｍｏｌ／ｋｇ以上であることがより好ましく、５０ｍｍｏｌ／ｋｇ以上であることがさらに好ましい。ポリアミドのカルボキシル基の総量の上限は、特に限定されないが、２００ｍｍｏｌ／ｋｇ以下であることが好ましい。
ポリアミドが上記範囲内でカルボキシル基を有することにより、カルボキシル基がアミノ基よりもカルボジイミド基との反応性が高いため、ポリアミドと無機化合物フィラーとの間に強固な界面結合を形成しやすく、樹脂組成物として、強度、剛性、及び耐衝撃性などの機械的特性、耐水性、並びに耐溶剤性に優れる。
【００２１】
ポリエステルとは、−ＣＯ−Ｏ−（エステル）結合を有する高分子化合物であって、例えば、ジオールとジカルボン酸の縮合することで得られるポリエステル及びその共重合体などが挙げられる。
ポリエステルとしては、１種で用いてもよく、２種以上の混合物として用いてもよい。
【００２２】
ポリエステルの構成成分である単量体としてのジオールとしては、例えば、エチレングリコール、プロピレングリコール、及びブチレングリコールなどの脂肪族ジオールなどが挙げられる。
【００２３】
ポリエステルの構成成分である単量体としてのジカルボン酸としては、例えば、アジピン酸、ピメリン酸、及びセバシン酸などの脂肪族ジカルボン酸；フタル酸及びイソフタル酸などの芳香族ジカルボン酸；シクロヘキサンジカルボン酸などの脂環式ジカルボン酸；などが挙げられる。
【００２４】
ジオールとジカルボン酸としては、それぞれ２種類以上の単量体を併用して縮合させてもよい。
【００２５】
ポリエステルとしては、例えば、ポリエチレンテレフタレート、ポリブチレンテレフタレート、ポリブチレンアジペートテレフタレート、及びポリトリメチレンテレフタレートなどが挙げられる。
【００２６】
ポリエステルの分子鎖の末端のカルボキシル基又はヒドロキシ基の量を調整して使用することができる。
分子鎖の末端のカルボキシル基又はヒドロキシ基の量を調整する方法としては、例えば、モノヒドロキシ酸、ジヒドロキシ酸、モノアルコール、及びジオールなどの末端調整剤を使用することによって分子鎖の末端のカルボキシル基の量を調整する方法、縮重合するジオールとジカルボン酸の配合量を調整する方法、分子鎖の末端のヒドロキシ基をカルボン酸無水物と反応させて、分子鎖の両末端をカルボキシル基とする方法などが挙げられる。
【００２７】
ポリエステルの分子鎖の末端の官能基として、カルボキシル基を有していれば特に限定されないが、カルボキシル基がヒドロキシ基よりも多いことが好ましい。
ポリエステルのカルボキシル基の総量としては、５ｍｍｏｌ／ｋｇ以上であることが好ましく、１０ｍｍｏｌ／ｋｇ以上であることがより好ましく、１５ｍｍｏｌ／ｋｇ以上であることがさらに好ましい。ポリエステルのカルボキシル基の総量の上限は、特に限定されないが、２００ｍｍｏｌ／ｋｇ以下であることが好ましい。
ポリエステルが上記範囲内でカルボキシル基を有することにより、カルボキシル基がヒドロキシ基よりもカルボジイミド基との反応性が高いため、ポリエステルと無機化合物フィラーとの間に強固な界面結合を形成しやすく、樹脂組成物として、機械的特性、耐水性、及び耐溶剤性に優れる。
【００２８】
ポリエステルアミドとは、ポリエステルブロックとポリアミドブロックを有する共重合体であって、例えば、任意に選択されたポリエステル及びポリアミドにおいてエステルアミド交換反応等で得られるポリエステルポリアミドなどが挙げられる。
ポリエステルアミドとしては、１種で用いてもよく、２種以上の混合物として用いてもよい。また、ポリエステルブロックとポリアミドブロックとしては、それぞれ２種類以上のブロックを併用してエステルアミド交換反応等を行ってもよい。
【００２９】
ポリエステルアミドの分子鎖の末端の官能基として、カルボキシル基を有していれば特に限定されないが、カルボキシル基がヒドロキシ基及びアミノ基よりも多いことが好ましい。
ポリエステルアミドのカルボキシル基の総量としては、５ｍｍｏｌ／ｋｇ以上であることが好ましく、１０ｍｍｏｌ／ｋｇ以上であることがより好ましく、１５ｍｍｏｌ／ｋｇ以上であることがさらに好ましい。ポリエステルアミドのカルボキシル基の総量の上限は、特に限定されないが、２００ｍｍｏｌ／ｋｇ以下であることが好ましい。
ポリエステルアミドのカルボキシル基の総量は、ポリアミドとポリエステルに関する上記記載の方法により調整することができる。
ポリエステルアミドが上記範囲内でカルボキシル基を有することにより、樹脂組成物として、機械的特性、耐水性、及び耐溶剤性に優れる。
【００３０】
カルボン酸含有不飽和ビニル単量体と不飽和ビニル単量体の共重合体としては、カルボン酸含有不飽和ビニル単量体と不飽和ビニル単量体とを、ラジカル重合及びアニオン重合など公知の方法によって重合することで得られる共重合体である。
カルボン酸含有不飽和ビニル単量体と不飽和ビニル単量体の共重合体としては、１種で用いてもよく、２種以上の混合物として用いてもよい。
【００３１】
カルボン酸含有不飽和ビニル単量体としては、例えば、マレイン酸、イタコン酸、シトラコン酸、アクリル酸、メタクリル酸、酢酸ビニル、プロピオン酸ビニル、カプロン酸ビニル、ステアリン酸ビニル、ジクロヘキサンカルボン酸ビニル、及び安息香酸ビニルなどが挙げられる。
【００３２】
不飽和ビニル単量体としては、例えば、スチレン、α−メチルスチレン、ブタジエン、イソプレン、クロロプレン、２，３−ジクロロブタジエン、１，３−ペンタジエン、シクロオクタジエン、メチルメタクリレート、メチルアクリレート、エチルアクリレート、及びエチルメタクリレートなどが挙げられる。
【００３３】
カルボン酸含有不飽和ビニル単量体と不飽和ビニル単量体としては、それぞれ２種類以上の単量体を併用して重合させてもよい。
【００３４】
カルボン酸含有不飽和ビニル単量体と不飽和ビニル単量体の共重合体としては、例えば、スチレン−マレイン酸共重合体及びスチレン−ブタジエン−メタクリル酸共重合体などが挙げられる。
【００３５】
該重合体の主鎖又は側鎖のカルボキシル基の量を調整して使用することができる。
主鎖又は側鎖のカルボキシル基又はヒドロキシ基の量を調整する方法としては、例えば、アクリル酸の共重合比率を調整する方法などが挙げられる。
【００３６】
該重合体のカルボキシル基の総量としては、５ｍｍｏｌ／ｋｇ以上であることが好ましく、１０ｍｍｏｌ／ｋｇ以上であることがより好ましく、１５ｍｍｏｌ／ｋｇ以上であることがさらに好ましい。該重合体のカルボキシル基の総量の上限は、特に限定されないが、２００ｍｍｏｌ／ｋｇ以下であることが好ましい。
該重合体が上記範囲内でカルボキシル基を有することにより、該重合体と無機化合物フィラーとの間に強固な界面結合を形成しやすく、樹脂組成物として、機械的特性、耐水性、及び耐溶剤性に優れる。
【００３７】
本実施の形態において、カルボキシル基含有熱可塑性樹脂におけるカルボキシル基の総量は、ベンジルアルコール中にカルボキシル基含有樹脂を加えて、昇温してカルボキシル基含有樹脂を溶解させて(例えば、１７０℃で加熱溶解し)、水酸化ナトリウムによって滴定する方法により測定することができる。
【００３８】
（無機化合物フィラー）
本実施の形態において用いられる無機化合物フィラーは、分子中に１つ以上の−Ｎ＝Ｃ＝Ｎ−（カルボジイミド）基を含有するカップリング剤を含む表面処理剤により表面処理されている。
【００３９】
無機化合物フィラーとしては、例えば、ガラス繊維、ガラスフレーク、ガラスビーズ、及びガラスバルーンなどの珪素化合物；酸化アルミニウム及び酸化チタンなどの金属酸化物；炭酸カルシウム及び炭酸マグネシウムなどの金属炭酸化物；水酸化マグネシウム及び水酸化アルミニウムなどの金属水酸化物；カーボンブラック、ファーネスブラック、アセチレンブラック、炭素繊維、グラファイト、及びカーボンナノチューブなどの炭素化合物；ゼオライト、ベントナイト、カオリン、パイロフィライト、スメクタイト、マイカ、タルク、トバモライト、及びゾノトライトなどのケイ酸塩化合物；チタン酸カリウム及びホウ酸アルミニウムなどの金属酸化物塩ウイスカ；炭化珪素、窒化珪素、窒化ホウ素、及び窒化アルミニウムなどの窒化物ウイスカなどの充填材が挙げられる。
無機化合物フィラーは、１種で用いてもよく、２種以上の混合物として用いてもよい。
【００４０】
無機化合物フィラーとしては、機械的強度およびカップリング剤との反応性の観点で、ガラス繊維、ガラスフレーク、ガラスビーズ、チタン酸カリウム、及びホウ酸アルミニウムが好ましく用いられる。中でも、ガラス繊維が特に好ましく用いられる。
【００４１】
無機化合物フィラーを表面処理するために用いられる表面処理剤は、分子中に１つ以上のカルボジイミド基を含有するカップリング剤を含む。
本実施の形態において用いられる分子中に１つ以上のカルボジイミド基を含有するカップリング剤（以下、単に「カップリング剤」と略称する場合がある。）は、特に限定されるものではないが、例えば、（ａ）少なくとも１つのカルボジイミド基及び少なくとも１つのイソシアネート基を有する化合物（以下、単に「カルボジイミド基含有化合物」と略称する場合がある。）に、（ｂ）アルコキシシラン化合物を反応させることによって得ることができる。
前記カルボジイミド基は、ヘキサメチレンカルボジイミド基、ジフェニルメタンカルボジイミド基、ジシクロへキシルメタンカルボジイミド基、及びテトラメチルキシリレンカルボジイミド基からなる群から選ばれる少なくとも１つであることが好ましい。
カップリング剤において、カルボジイミド基含有化合物と、アルコキシシラン化合物とが、カルボジイミド基含有化合物の少なくとも１つのイソシアネート基において共有結合していることが好ましい。
【００４２】
カルボジイミド基含有化合物は、ジイソシアネート化合物を３−メチル−１−フェニル−３−ホスホレン−１−オキシド等公知のカルボジイミド化触媒の存在下に脱炭酸反応させることで得ることができる。
カルボジイミド基含有化合物としては、１種で用いてもよく、２種以上の混合物として用いてもよい。
【００４３】
ジイソシアネート化合物としては、例えば、ヘキサメチレンジイソシアネート、ジフェニルメタンジイソシアネート、ジシクロヘキシルメタンジイソシアネート、及びテトラメチルキシリレンジイソシアネートなどが挙げられる。
これらジイソシアネート化合物を用いることで、ヘキサメチレンカルボジイミド基、ジフェニルメタンカルボジイミド基、ジシクロへキシルメタンカルボジイミド基、及びテトラメチルキシリレンカルボジイミド基からなる群から選ばれる少なくとも１つのカルボジイミド基を分子中に１つ以上含有するカルボジイミド基含有化合物を得ることができる。
ジイソシアネート化合物としては、反応性の観点からジシクロヘキシルメタンジイソシアネートが好ましく用いられ、カルボジイミド基としては、ジシクロヘキシルメタンカルボジイミド基であることが好ましい。
ジイソシアネート化合物としては、２種類以上のジイソシアネート化合物を併用して縮合させてもよい。
ジイソシアネート化合物をカルボジイミド化することによって末端に２つのイソシアネート基を含有するカルボジイミド基含有化合物を得ることができる。
カルボジイミド基含有化合物の縮合度、すなわち該分子内におけるカルボジイミド基の数は１以上２０以下であることが好ましく、１以上１０以下であることがより好ましい。カルボジイミド基の数を１〜２０の範囲で調整することで、カップリング剤とした際に、表面処理剤として良好な水溶液または水分散液が得られる。
【００４４】
末端に２つのイソシアネート基を有するカルボジイミド基含有化合物に対し、さらにモノイソシアネート化合物を当モル量カルボジイミド化させる方法、またはポリアルキレングリコールモノアルキルエーテルと当モル量反応させてウレタン結合を生成する方法によってイソシアネート基を１つ含有するカルボジイミド基含有化合物を得ることができる。
【００４５】
モノイソシアネート化合物としては、例えば、ヘキシルイソシアネート、フェニルイソシアネート、シクロヘキシルイソシアネート等が挙げられる。
モノイソシアネート化合物としては、２種類以上のモイソシアネート化合物を併用してカルボジイミド化させてもよい。
【００４６】
ポリアルキレングリコールモノアルキルエーテルとしては、例えば、ポリエチレングリコールモノメチルエーテル、ポリエチレングリコールモノエチルエーテルなどが挙げられる。
ポリアルキレングリコールモノアルキルエーテルとしては、２種類以上のポリアルキレングリコールモノアルキルエーテルを併用してウレタン結合を生成させてもよい。
【００４７】
（ｂ）アルコキシシラン化合物としては、例えば、アミノ基又はメルカプト基を含有するアルコキシシラン化合物などが挙げられる。
アミノ基又はメルカプト基を含有するアルコキシシラン化合物としては、例えば、γ−アミノプロピルトリエトキシシラン、γ−アミノプロピルトリメトキシシラン、γ−メルカプトプロピルトリメトキシシラン、γ−メルカプトプロピルトリエトキシシラン、Ｎ−β−（アミノエチル）−γ−アミノプロピルメチルジメトキシシランなどが挙げられる。中でも、γ−アミノプロピルトリエトキシシランが好ましい。
アルコキシシラン化合物としては、１種で用いてもよく、２種以上の混合物として用いてもよい。
（ｂ）アルコキシシラン化合物としてアミノ基を含有するアルコキシシラン化合物を用いることにより、カルボジイミド基含有化合物とは、イソシアネート基とアミノ基が反応することにより、ウレア結合を含有するカップリング剤を得ることができ、（ｂ）アルコキシシラン化合物としてメルカプト基を含有するアルコキシシラン化合物を用いることにより、カルボジイミド基含有化合物とは、イソシアネート基とメルカプト基が反応することにより、チオカーバメート結合を含有するカップリング剤を得ることができる。
【００４８】
本実施の形態において用いられる分子中に１以上のカルボジイミド基を含有するカップリング剤は、（ｂ）アルコキシシラン化合物に代えて、アミノ基又はメルカプト基を含有するアルコキシチタン化合物又はアルコキシアルミニウム化合物を使用することによっても得ることができる。
アルコキシチタン化合物としては、例えば、γ−アミノプロピルトリブトキシチタン、γ−アミノプロピルトリイソプロポキシチタンなどが挙げられ、
アルコキシアルミニウム化合物としては、例えば、γ−アミノプロピルジイソプロピルアルミニウムなどが挙げられる。
【００４９】
表面処理剤によって無機化合物フィラーの表面処理を行う方法としては、例えば、
（イ）カップリング剤を水又は水−アルコール混合液中に分散させる。所定量の無機化合物フィラーをヘンシェルミキサーなどによって攪拌しながら、表面処理剤としてカップリング剤の分散液を滴下又はスプレー噴霧し、加熱、攪拌を続けて反応させる方法、
（ロ）カップリング剤及び無機化合物フィラーを水または水−アルコール混合液中に分散させ、溶液中で反応させる方法が挙げられる。
【００５０】
このとき、必要に応じてアミノシラン化合物など、公知のシランカップリング剤を併用してもよい。
【００５１】
無機化合物フィラーに表面処理を行うには、連続繊維であるガラス繊維を例示して説明すると、紡糸炉に設けられたノズルから引出されたガラス繊維にローラー型アプリケーターなどの公知の方法によりガラス繊維にカップリング剤を付与し、ストランドを加熱、乾燥することによって連続的に反応させ表面処理する方法を好ましく用いることができる。
【００５２】
上記方法で表面処理剤によってガラス繊維を表面処理する際には、２〜２０質量％のカップリング剤を含む水分散液を、表面処理剤として用いることが好ましく、３〜１５質量％のカップリング剤を含む水分散液を用いることがより好ましい。
２質量％以上の水分散液を用いることで、十分な量のカップリング剤をガラス繊維の表面に付着させることができ、また、２０質量％以下の水分散液を用いることで、カップリング剤同士の縮合反応を最小限とすることができる。
【００５３】
ガラス繊維に表面処理させる量としては、表面処理剤付着量が０．１〜１．５質量％であることが好ましく、０．３〜１．０質量％であることがより好ましい。
表面処理剤付着量が０．１質量％以上であることにより、良好な機械的特性を得ることができ、また、表面処理剤付着量が１．５質量％以下であることにより、良好な流動性および成形性を維持することができる。
本実施の形態において、表面処理剤付着量とは、下記実施例に記載の方法により求められる値である。
【００５４】
表面処理剤で無機化合物フィラーの表面処理する際には、表面処理剤がポリウレタン樹脂及び／又はカルボン酸無水物含有不飽和ビニル単量体と不飽和ビニル単量体の共重合体を含むことが好ましい。
【００５５】
ポリウレタン樹脂とは、多官能ヒドロキシ化合物と多官能イソシアネートとから得られる。ポリウレタン樹脂は、ポリウレタン樹脂エマルジョンとして表面処理剤に含有させることが好ましく、市販品として種々のものが入手可能である。
ポリウレタン樹脂を含む表面処理剤を用いて無機化合物フィラーを表面処理することによって表面にフィルムが形成され毛羽立ちや飛散を防止する効果がある。
【００５６】
ポリウレタン樹脂を含む表面処理剤により無機化合物フィラーに付着させる際には、表面処理剤を構成する水分散液中に当該ポリウレタン樹脂を固形分として１〜１５質量％含有させることが好ましく、１〜１０質量％含有させることがより好ましく、２〜９質量％含有させることがさらに好ましい。
表面処理剤を構成する水分散液にポリウレタン樹脂を１質量％以上の固形分として含有させることで毛羽立ちを防止することができ、１５質量％以下とすることで過剰なポリウレタン樹脂の付着を防止することができる。
ポリウレタン樹脂としては、１種で用いてもよく、２種以上の混合物として用いてもよい。
【００５７】
カルボン酸無水物含有不飽和ビニル単量体と不飽和ビニル単量体の共重合体は、ポリウレタン樹脂と類似のフィルム形成効果を奏する。カルボン酸無水物含有不飽和ビニル単量体と不飽和ビニル単量体の共重合体は、当該重合体エマルジョンとして表面処理剤に含有させることが好ましい。
カルボン酸無水物含有不飽和ビニル単量体としては、例えば、無水マレイン酸、無水イタコン酸、及び無水シトラコン酸などがあげられるが、無水マレイン酸が好ましく用いられる。
不飽和ビニル単量体としては、例えば、スチレン、α−メチルスチレン、ブタジエン、イソプレン、クロロプレン、２，３−ジクロロブタジエン、１，３−ペンタジエン、シクロオクタジエン、メチルメタクリレート、メチルアクリレート、エチルアクリレート、及びエチルメタクリレートなどが挙げられるが、ブタジエン及びスチレンが好ましく、ブタジエンがより好ましい。
カルボン酸無水物含有不飽和ビニル単量体と不飽和ビニル単量体との共重合体としては、無水マレイン酸−ブタジエン共重合体が好ましい。
カルボン酸無水物含有不飽和ビニル単量体と不飽和ビニル単量体の共重合体の平均分子量は２０００以上であることが好ましい。該共重合体の化学的作用は必ずしも明確ではないが、機械的特性をバランスよく向上させる効果がある。
カルボン酸無水物含有不飽和ビニル単量体と不飽和ビニル単量体としては、それぞれ２種類以上の単量体を併用して重合させてもよい。
【００５８】
カルボン酸無水物含有不飽和ビニル単量体と不飽和ビニル単量体の共重合体を含む表面処理剤により無機化合物フィラーに付着させる際には、表面処理剤を構成する水分散液中に当該共重合体を固形分として１〜１５質量％含有させることが好ましく、１〜１０質量％含有させることがより好ましく、２〜９質量％含有させることがさらに好ましい。
表面処理剤を構成する水分散液に当該共重合体を固形分として１質量％以上含有させることにより、強度、耐衝撃性が向上し、１５質量％以下とすることで過剰な当該重合体の付着を防止することができる。
カルボン酸無水物含有不飽和ビニル単量体と不飽和ビニル単量体の共重合体としては、１種で用いてもよく、２種以上の混合物として用いてもよい。
【００５９】
（樹脂組成物）
本実施の形態の樹脂組成物は、カルボキシル基含有熱可塑性樹脂と、分子中に1つ以上のカルボジイミド基を含有するカップリング剤を含む表面処理剤によって表面処理された無機化合物フィラーと、を含む樹脂組成物である。
本実施の形態における樹脂組成物を製造する方法としては、例えば、単軸又は多軸押出機によってカルボキシル基含有熱可塑性樹脂を溶融させた状態で（溶融樹脂）、表面処理された無機化合物フィラーと混練する方法が挙げられる。
溶融混練することで得られる樹脂組成物は、ストランド状に吐出された後、水冷又は空冷などの方法によって冷却固化させ、ペレタイズすることによりペレットとして得ることができる。
【００６０】
ガラス繊維などの連続した繊維を用いる場合には、表面処理された繊維のロービングに溶融樹脂を含漬させて冷却固化した後にペレタイズするプルトルージョン法により、樹脂組成物を得ることもできる。
プルトルージョン法で複合化することで、ペレットの長さとガラス繊維の長さが等しい長繊維含有ペレットとして樹脂組成物を得ることができる。
【００６１】
本実施の形態において、表面処理剤によって表面処理された無機化合物フィラーの配合量としては、カルボキシル基含有熱可塑成樹脂１００質量部に対し、１〜３００質量部であることが好ましく、４〜２００質量部であることがより好ましく、１０〜１５０質量部であることがさらに好ましい。該配合量を１質量部以上とすることで機械的強度の補強効果が得られ、３００質量部以下とすることによって良好な成形性を保つことができる。
【００６２】
本実施の形態の樹脂組成物は、押出成形、射出成形、プレス成形などの公知の方法により、成形することにより成形品を得ることができる。
【００６３】
本実施の形態の樹脂組成物からなる成形品は、自動車部品、家電部品、電子部品、住宅設備、家具、風力発電タービン、太陽電池モジュール用フレーム、熱交換器などに用いることができる。
【実施例】
【００６４】
以下、本実施の形態を実施例及び比較例によってさらに具体的に説明するが、本実施の形態はこれらの実施例のみに限定されるものではない。
【００６５】
＜合成例１＞
ジシクロヘキシルメタンジイソシアネート（エボニク社製  ＶＥＳＴＡＮＡＴ  Ｈ１２ＭＤＩ）５４０ｇと、カルボジイミド化触媒として、３−メチル−１−フェニル−２−ホスホレン−１−オキシド（東京化成工業社製）２．９ｇを１８０℃で１５時間反応させ、イソシアネート末端ジシクロヘキシルメタンカルボジイミド基含有化合物（縮合度４）を得た。得られたイソシアネート末端ジシクロヘキシルメタンカルボジイミド基含有化合物に重合度約１２のポリエチレングリコールモノメチルエーテル（東京化成工業社製）２６０ｇを滴下し、１５０℃で５時間反応させた。次いで反応温度を４０℃に調整し、γ−アミノプロピルトリメトキシシラン（信越化学社製  ＫＢＭ９０３ＴＭＩ）９０ｇを滴下し、１時間反応を続けて、カップリング剤を得た。以下、「カップリング剤１」と称する。
【００６６】
＜合成例２＞
ｍ−テトラメチルキシリレンジイソシアネート（ＣＹＴＥＣ  ＩＮＤＵＳＴＲＩＥＳ社製  ＴＭＸＤＩ）８００ｇとカルボジイミド化触媒１６ｇを１８０℃で２０時間反応させイソシアネート末端ｍ−テトラメチルキシリレンカルボジイミド基含有化合物（縮合度５）を得た。得られたイソシアネート末端テトラメチルキシリレンカルボジイミド基含有化合物に重合度１２のポリオキシエチレンモノメチルエーテルを２９０ｇ滴下し、１４０℃で６時間反応させた。次いで反応温度を４０℃に調整し、γ−アミノプロピルトリメトキシシラン９０ｇを滴下し、１時間反応を続けて、カップリング剤を得た。以下、「カップリング剤２」と称する。
【００６７】
＜合成例３＞
ジシクロヘキシルメタンジイソシアネート５４０ｇとカルボジイミド化触媒２．９ｇを１８０℃で１５時間反応させ、イソシアネート末端ジシクロヘキシルメタンカルボジイミド（縮合度４）を得た。得られたイソシアネート末端ジシクロヘキシルメタンカルボジイミドに重合度約１２のポリエチレングリコールモノメチルエーテル５５０ｇを滴下し、１５０℃で５時間反応させた。次いで温度を８０℃に調整し、蒸留水を１０００ｇ加え、カルボジイミド樹脂エマルジョンを得た。以下、「カルボジイミド樹脂エマルジョン」と称する。
【００６８】
カップリング剤１、カップリング剤２、及びカルボジイミド樹脂エマルジョンの他に、以下の実施例及び比較例に用いた各種材料は以下の通りである。
ポリアミド６：宇部興産株式会社製  ＵＢＥナイロン（登録商標）１０１３Ｂ  末端カルボキシル基濃度  ６５ｍｍｏｌ／ｋｇ
ポリアミド６６：旭化成ケミカルズ株式会社製  レオナ（登録商標）１２００  末端カルボキシル基濃度  ７５ｍｍｏｌ／ｋｇ
ガラス繊維：セントラル硝子株式会社社製  ＥＣＧ−１５０を５００ヒートクリーニング処理し、集束剤を除去して用いた。
ポリウレタンエマルジョン：大日本インキ株式会社製（商品名）ボンディック１０５０
無水マレイン酸−ブタジエン共重合体エマルジョン：三洋化成株式会社製  アクロバインダー（登録商標）ＢＧ−７
【００６９】
＜実施例１〜６、比較例１〜５＞
表１に示すような配合比率で、カップリング剤１、カップリング剤２、ポリウレタン樹脂エマルジョン、カルボン酸無水物含有不飽和ビニル単量体と不飽和ビニル単量体を含んでなる共重合体エマルジョンを配合し分散させて、表面処理剤を作成した。
ポリウレタン樹脂エマルジョンと、カルボン酸無水物含有不飽和ビニル単量体と不飽和ビニル単量体を含んでなる共重合体エマルジョンについては、固形分含有量として、表１の配合比率となるように配合した。
それぞれの表面処理剤を、ローラーアプリケーターによってガラス繊維の表面に付着させ、しかる後に乾燥して水分を除去することで表面処理されたガラス繊維束を得た。これを３ｍｍの長さに切断してガラス繊維チョップドストランドを得た。
【００７０】
得られたガラス繊維チョップドストランドとポリアミド６を２５０℃で、ポリアミド６６を２９０℃で溶融混合し、冷却ペレットを得た。得られたペレットを射出成形機を用いて物性測定用試験片に成形し、下記に示す方法で諸物性を測定した。
【００７１】
（１）引張試験
ＡＳＴＭ  Ｄ６３８に準じて、測定した。具体的には、射出成形機［ＰＳ−４０Ｅ：日精樹脂株式会社製］を用いて、射出＋保圧時間２５秒、冷却時間１５秒、金型温度８０℃、溶融樹脂温度２９０℃に設定し、ＡＳＴＭ１号の成形片を成形した。得られた成形片を引張試験機（インストロン社製）によって測定した。
【００７２】
（２）アイゾッド衝撃試験
ＡＳＴＭ  Ｄ２５６に準じて、測定した。具体的には、射出成形機［ＰＳ−４０Ｅ：日精樹脂株式会社製］を用いて、射出＋保圧時間２５秒、冷却時間１５秒、金型温度８０℃、溶融樹脂温度２９０℃に設定し、ＡＳＴＭ１号の成形片を成形した。得られた成形片にノッチ加工を施し、Ｉｚｏｄ衝撃試験機（東洋精機社製）によって測定した。
【００７３】
（３）表面処理剤付着量
表面処理剤により表面処理されたガラス繊維を、１０ｇ精秤した後、６５０℃の電気炉において１時間加熱した。表面処理剤付着量を下記式により求めた。
表面処理剤付着量＝（１０−加熱後の重量）／１０×１００
【００７４】
【表１】
2010270317.tif 000002
【００７５】
以上、表１に示される通り、実施例１〜６は、比較例１〜５よりもそれぞれ機械的特性に優れることがわかった。
【産業上の利用可能性】
【００７６】
本発明の樹脂組成物は、強度、剛性、及び耐衝撃性などの機械的特性に優れるため、自動車部品など、軽量性と高度な機械的物性が要求される成形品として好適に利用することができる。